СПОСОБ ИЗГОТОВЛЕНИЯ ТЕКСТУРИРОВАННОЙ ЭЛЕКТРОТЕХНИЧЕСКОЙ ПОЛОСОВОЙ СТАЛИ

1. Способ изготовления текстурированной электротехнической полосовой стали, покрытой фосфатным слоем, в котором на электротехническую полосовую сталь наносят фосфатный раствор, который содержит коллоидный компонент и по меньшей мере один стабилизатор (А) коллоида и/или по меньшей мере один ингибитор (В) травления, отличающийся тем, что фосфатный раствор содержит по меньшей мере одно соединение, которое содержит хром со степенью окисления III (соединение хрома (III)).
2. Способ по п.1, отличающийся тем, что в качестве соединения хрома (III) используют соль хрома (III).
3. Способ по п.2, отличающийся тем, что в качестве соли хрома (III) используют нитрат хрома (III), хлорид хрома (III), сульфат хрома (III), ацетат хрома (III) и/или сульфонат хрома (III).
4. Способ по п.1, отличающийся тем, что соединение хрома (III) используют в количестве от 0,2 до 30 вес. %, предпочтительно от 5 до 20 вес. %, особенно предпочтительно от 8 до 25 вес. % относительно общего веса фосфатного раствора.
5. Способ по п.1, отличающийся тем, что используют фосфатный раствор, имеющий содержание шестивалентного хрома меньше, чем 0,2 вес. %, предпочтительно меньше чем 0,1 вес. % и особенно предпочтительно меньше, чем 0,01 вес. %.
6. Способ по п.1, отличающийся тем, что в качестве стабилизатора (А) коллоида используют сложный эфир фосфорной кислоты, предпочтительно моноэтилфосфат и/или диэтилфосфат.
2-10
1-4
2-8
7. Способ по п.1, отличающийся тем, что в качестве ингибитора (В) травления используют производную тиомочевины, C-алкинол, производную триазина, тиогликолевую кислоту, C-алкиламин, гедрокси-C-тиокарбоновую кислоту и/или полигликолевый эфир жирного спирта, в частности диэтилтиомочевину, проп-2-ин-1-ол, бутин-1,4-диол, тиогликолевую кислоту, и/или тетрамин гексаметилентетрамин.
8. Способ по п.1, отличающийся тем, что фосфатный раствор дополнительно содержит смачивающее средство (С), предпочтительно фторсодержащее ПАВ, в частности перфтороктансульфонат тетраэтиламмония.
9. Способ по п.1, отличающийся тем, что стабилизатор (А) коллоида используют в количестве от 0,001 до 20 вес. %, ингибитор (В) травления используют в количестве от 0,001 до 10 вес. % и смачивающее средство (С) используют в количестве от 0,001 до 5 вес. %, относительно общего веса фосфатного раствора.
10. Способ по п.1, отличающийся тем, что на электротехническую полосовую сталь наносят фосфатный раствор, содержащий фосфат алюминия и/или фосфат магния.
11. Способ по п.1, отличающийся тем, что на электротехническую полосовую сталь наносят фосфатный раствор с водородным показателем (рН) менее 3, предпочтительно от 1 до 2.
12. Способ по любому из пп. 1-11, отличающийся тем, что электротехническую полосовую сталь, обработанную фосфатным раствором, обжигают при температуре более чем 800°C.
13. Текстурированная электротехническая полосовая сталь, покрытая фосфатным слоем, отличающаяся тем, что она изготовлена способом по любому из пп. 1-12.
14. Применение текстурированной электротехнической полосовой стали по п.13 в качестве материала сердечника в трансформаторе.